(57)【要約】      （修正有）【課題】窒素原子や硫黄原子及びリン原子を含有せず、環境に優しい炭素原子、水素原子及び酸素原子のみからなり、波長が３７５〜４２０ｎｍの光を含むエネルギー線に対して活性であり、かつ得られた硬化物の着色が少ないエネルギー線重合性組成物の提供。【解決手段】一般式（１）で表されるアルコキシアントラセン化合物を含有するラジカル重合増感剤、ラジカル重合開始剤及びラジカル重合性化合物として多官能アクリレート化合物を含有するエネルギー線重合性組成物。2015183139.tif 000015（ｎは１又は２の整数；ＲはＣ１〜１２のアルキル基；ＸはＨ又はＣ１〜８のアルキル基）【選択図】なし【特許請求の範囲】
【請求項１】
一般式（１）で表されるアルコキシアントラセン化合物を含有するラジカル重合増感剤、ラジカル重合開始剤及びラジカル重合性化合物として多官能アクリレート化合物を含有するエネルギー線重合性組成物。
【化１】
2015183139.tif 000012
（一般式（１）において、ｎは１又は２の整数を表し、Ｒは炭素数１〜１２のアルキル基を示し、Ｘは水素原子又は炭素数１〜８のアルキル基のうちのいずれかを示す。）
【請求項２】
一般式（２）で表されるアルコキシアントラセン化合物を含有するラジカル重合増感剤、ラジカル重合開始剤及びラジカル重合性化合物として多官能アクリレート化合物を含有するエネルギー線重合性組成物。
【化２】
2015183139.tif 000013
（一般式（２）において、Ｒは炭素数１〜１２のアルキル基を示し、Ｘは水素原子又は炭素数１〜８のアルキル基のうちのいずれかを示す。）
【請求項３】
一般式（３）で表されるアルコキシアントラセン化合物を含有するラジカル重合増感剤、ラジカル重合開始剤及びラジカル重合性化合物として多官能アクリレート化合物を含有するエネルギー線重合性組成物。
【化３】
2015183139.tif 000014
（一般式（３）において、Ｒは炭素数１〜１２のアルキル基を示し、Ｘは水素原子又は炭素数１〜８のアルキル基のうちのいずれかを示す。）
【請求項４】
請求項１乃至３のいずれか一項に記載のエネルギー線重合性組成物を、波長が３７５ｎｍから４２０ｎｍの光を含むエネルギー線を照射することにより重合させる光重合方法。
【請求項５】
波長が３７５ｎｍから４２０ｎｍの光を含むエネルギー線の照射源が、中心波長が３９５ｎｍの紫外ＬＥＤであることを特徴とする請求項４に記載の光重合方法。
【請求項６】
請求項４又は請求項５に記載の光重合方法により得られる光重合物。
【発明の詳細な説明】
【技術分野】
【０００１】
本発明は、多官能アクリレート化合物、ラジカル重合開始剤及びアルコキシアントラセン化合物を含むエネルギー線重合性組成物に関する。
【背景技術】
【０００２】
現在、エネルギー線硬化樹脂がコーティング、インキ、電子材料などの分野で広く用いられている。エネルギー線硬化樹脂は、エネルギー線重合性組成物に例えば紫外線や電子線などのエネルギー線を照射することにより重合、硬化させることによって得られる。このエネルギー線で硬化させる技術は、例えば木工用塗料、金属などのコーティング材、スクリーン印刷やオフセット印刷用インキ、電子基板に用いられるドライフィルムレジスト、また、ホログラム材料、封止剤、オーバーコート材、光造形用樹脂、接着剤などさまざまな用途に用いられている。
【０００３】
そして、このエネルギー線重合性組成物は、主に重合性化合物とエネルギー照射により重合性化合物の重合を開始させる重合開始剤より構成されている。重合方法としては、ラジカル重合、カチオン重合、アニオン重合があり、これらの中でもラジカル重合が古くから最も広く用いられている。このラジカル重合では、ラジカル重合開始剤を用い、エネルギー線として主に紫外線を照射することにより、ラジカル重合開始剤によりラジカルを発生させ、重合性化合物の重合を開始させている。
【０００４】
ラジカル重合開始剤は、主に分子内開裂型と水素引抜き型に分類される。分子内開裂型のラジカル重合開始剤では、特定波長の光を吸収することで、特定の部位の結合が切断され、その切断された部位にラジカルが発生し、それが重合開始剤となり重合性化合物の重合が始まる。一方、水素引き抜き型の場合は、特定波長の光を吸収し励起状態になり、その励起種が周囲にある水素供与体から水素引き抜き反応を起こし、ラジカルが発生し、それが重合開始剤となり重合性化合物の重合が始まる。
【０００５】
水素引き抜き型ラジカル重合開始剤は、重合を開始させるために水素供与体が必要であり、ラジカル発生効率が悪く感度が低い等の問題がある。一方、分子内開裂型ラジカル重合開始剤は、ラジカル発生効率は良好で感度が高いため広く用いられている。
【０００６】
よく用いられている分子内開裂型ラジカル重合開始剤として、アルキルフェノン系ラジカル重合開始剤、アシルホスフィンオキサイド系ラジカル重合開始剤、オキシムエステル系ラジカル重合開始剤が知られている。これらはカルボニル基に隣接した炭素−炭素二重結合がα開裂して、ラジカル種を生成するタイプのものである。アルキルフェノン系ラジカル重合開始剤としては、ベンジルメチルケタール系ラジカル重合開始剤、α−ヒドロキシアルキルフェノン系ラジカル重合開始剤、アミノアルキルフェノン系ラジカル重合開始剤等がある。具体的な化合物としては、例えば、ベンジルメチルケタール系ラジカル重合開始剤としては、２，２’−ジメトキシ−１，２−ジフェニルエタン−１−オン（商品名イルガキュア６５１、イルガキュアはビーエーエスエフ社の登録商標）等があり、α−ヒドロキシアルキルフェノン系ラジカル重合開始剤としては２−ヒドロキシ−２−メチル−１−フェニルプロパン−１−オン（商品名ダロキュア１１７３、ダロキュアはビーエーエスエフ社の登録商標）、１−ヒドロキシシクロヘキシルフェニルケトン（商品名イルガキュア１８４）、１−［４−（２−ヒドロキシエトキシ）フェニル］−２−ヒドロキシ−２−メチル−１−プロパン−１−オン（商品名イルガキュア２９５９）、２−ヒドロキシ−１−{４−［４−(２−ヒドロキシ−２−メチルプロピオニル)ベンジル］フェニル}−２−メチルプロパン−１−オン（商品名イルガキュア１２７）等があり、さらに、アミノアルキルフェノン系ラジカル重合開始剤としては、２−メチル−１−（４−メチルチオフェニル）−２−モルフォリノプロパン−１−オン（商品名イルガキュア９０７）あるいは２−ベンジルメチル２−ジメチルアミノ−１−（４−モルフォリノフェニル）−１−ブタノン（商品名イルガキュア３６９）等が知られている。さらに、アシルホスフィンオキサイド系ラジカル重合開始剤としては、２，４，６−トリメチルベンゾイル−ジフェニルホスフィンオキサイド（商品名ルシリンＴＰＯ、ルシリンはビーエーエスエフ社の登録商標）、ビス（２，４，６−トリメチルベンゾイル）−フェニルホスフィンオキサイド（商品名イルガキュア８１９）、オキシムエステル系ラジカル重合開始剤としては、（２Ｅ）−２−（ベンゾイルオキシイミノ）−１−［４−（フェニルチオ）フェニル］オクタン−１−オン（商品名イルガキュアＯＸＥ−０１）等が挙げられる（特許文献１）。
【０００７】
上記のラジカル重合開始剤の中で早くから開発されたラジカル重合開始剤としてベンジルメチルケタール系、α−ヒドロキシアルキルフェノン系のラジカル重合開始剤があるが、これらのラジカル重合開始剤は、その吸収波長の関係でエネルギー線の照射源として高圧水銀ランプが主に用いられてきた。その後、より長波長の光を含むメタルハライドランプやガリウムドープドランプが用いられるようになり、それらの照射波長にあったアミノアルキルフェノン系やアシルホスフィンオキサイド系、さらにはオキシムエステル系のラジカル重合開始剤が開発されてきた。
【０００８】
一方、エネルギー線としてＵＶ光を用いた重合反応において、近年、照射源としてＬＥＤ（発光ダイオード）が用いられるようになってきている。ＬＥＤの特徴としては、水銀ランプと異なり、発熱が少なく、かつ長寿命なことから、近年ＬＥＤを用いたＵＶ硬化技術の開発が加速している。このＬＥＤの代表的なものとしては、紫外ＬＥＤ、青色ＬＥＤが知られている。特に、紫外ＬＥＤがＵＶ硬化用照射源として、インクジェット用または半導体関連のレジスト用に開発が先行している。この紫外ＬＥＤの中心波長は３９５ｎｍのものが一般的であり、中心波長が３８５ｎｍのＬＥＤや中心波長が３７５ｎｍのＬＥＤも開発されている。これらの波長に適合するラジカル重合開始剤としては、先に挙げた重合開始剤の中でも、２，４，６−トリメチルベンゾイル−ジフェニルホスフィンオキサイド（商品名ルシリンＴＰＯ）、ビス（２，４，６−トリメチルベンゾイル）−フェニルホスフィンオキサイド（商品名イルガキュア８１９）等が挙げられ、その中でも特にイルガキュア８１９が３９５ｎｍの光に対して好感度であることが知られている（特許文献２）。
【０００９】
しかしながら、これらのラジカル重合開始剤は分子構造中の構成元素として、リン原子を含んでいることから、これらの原子を含む化合物は、生体に対する活性が高く、安全性に懸念が抱かれることが多い。
【００１０】
近年、より安全性の高いラジカル重合開始剤が求められるようになり、リン原子を含まない重合開始剤である、２−ヒドロキシ−２−メチル−１−フェニルプロパン−１−オン（商品名ダロキュア１１７３）、１−ヒドロキシシクロヘキシルフェニルケトン（商品名イルガキュア１８４）、２，２’−ジメトキシ−１，２−ジフェニルエタン−１−オン（商品名イルガキュア６５１）等のα−ヒドロキシアルキルフェノン系やベンジルメチルケタール系、さらには、２−メチル−１−（４−メチルチオフェニル）−２−モルフォリノプロパン−１−オン（商品名イルガキュア９０７）等のアミノアルキルフェノン系ラジカル重合開始剤が見直されるようになった。しかしながら、これらのラジカル重合開始剤は高圧水銀ランプに対しては活性があるが、より長波長の範囲の光、すなわち波長が３７５ｎｍから４２０ｎｍまでの光を含むエネルギー線、例えば中心波長が３９５ｎｍのＬＥＤ光やガリウムドープドランプの発する光を含むエネルギー線等に対しては活性が低いという問題があった。
【００１１】
そこで、このような欠点を補うため、ヒドロキシアルキルフェノン系やアミノアルキルフェノン系のラジカル重合開始剤を波長が３７５ｎｍから４２０ｎｍまでの光を含むエネルギー線に感応可能となるようにし得るラジカル重合増感剤が求められている。
【００１２】
このようなラジカル重合増感剤として、９，１０−ビス［(メタ)アクリロイルオキシ］アントラセン化合物が報告されている（特許文献４）。しかしながら、９，１０−ビス［(メタ)アクリロイルオキシ］アントラセン化合物は、ラジカル重合性化合物であるアクリレートモノマーに対する溶解度が小さく、ラジカル重合増感剤としての活性も十分ではなく、いまだ十分満足できる性能を有するものではなかった。また、チオキサントン系化合物はイルガキュア９０７に対して効果的なラジカル重合増感剤であることが知られている。しかしながら、ダロキュア１１７３をラジカル重合開始剤とした場合、３９５ｎｍのＵＶ−ＬＥＤ照射下では、チオキサントン系化合物をラジカル重合増感剤として用いて得られる硬化物は着色が著しいことが判明した。
【先行技術文献】
【特許文献】
【００１３】
【特許文献１】特開昭６３−１５０３０３号公報
【特許文献２】特開２０００−０１６９１０号公報
【特許文献３】特開２０１１−０４２７４３号公報
【特許文献４】特開２００７−０９９６３７号公報
【発明の概要】
【発明が解決しようとする課題】
【００１４】
本発明者らは、かかる状況に鑑み、これらの欠点を排除した技術を提供すべく鋭意検討した結果、本発明を完成するに至ったものである。すなわち、本発明の目的は、窒素原子や硫黄原子さらにはリン原子を含有せず、環境に優しい炭素原子、水素原子及び酸素原子のみからなり、波長が３７５ｎｍから４２０ｎｍまでの光を含むエネルギー線に対して活性であり、かつ得られた硬化物の着色が少ないエネルギー線重合性組成物を提供することである。
【課題を解決するための手段】
【００１５】
上記目的を達成するために、第１発明では、一般式（１）で表されるアルコキシアントラセン化合物を含有するラジカル重合増感剤、ラジカル重合開始剤及びラジカル重合性化合物として多官能アクリレート化合物を含有するエネルギー線重合性組成物を提供する。
【００１６】
【化１】
2015183139.tif 000002
【００１７】
（一般式（１）において、ｎは１又は２の整数を表し、Ｒは炭素数１〜１２のアルキル基を示し、Ｘは水素原子又は炭素数１〜８のアルキル基のうちのいずれかを示す。）
【００１８】
第２発明では、一般式（２）で表されるアルコキシアントラセン化合物を含有するラジカル重合増感剤、ラジカル重合開始剤及びラジカル重合性化合物として多官能アクリレート化合物を含有するエネルギー線重合性組成物を提供する。
【００１９】
【化２】
2015183139.tif 000003
【００２０】
（一般式（２）において、Ｒは炭素数１〜１２のアルキル基を示し、Ｘは水素原子又は炭素数１〜８のアルキル基のうちのいずれかを示す。）
【００２１】
第３発明では、一般式（３）で表されるアルコキシアントラセン化合物を含有するラジカル重合増感剤、ラジカル重合開始剤及びラジカル重合性化合物として多官能アクリレート化合物を含有するエネルギー線重合性組成物を提供する。
【００２２】
【化３】
2015183139.tif 000004
【００２３】
（一般式（３）において、Ｒは炭素数１〜１２のアルキル基を示し、Ｘは水素原子又は炭素数１〜８のアルキル基のうちのいずれかを示す。）
【００２４】
第４発明では、第１乃至第３発明のいずれか一つに記載のエネルギー線重合性組成物を、波長が３７５ｎｍから４２０ｎｍの光を含むエネルギー線を照射することにより重合させる光重合方法を提供する。
【００２５】
第５発明では、前記の波長が３７５ｎｍから４２０ｎｍの光を含むエネルギー線の照射源が、中心波長が３９５ｎｍの紫外ＬＥＤであることを特徴とする第４発明に記載の光重合方法を提供する。
【００２６】
第６発明では、第４発明又は第５発明に記載の光重合方法で得られる光重合物を提供する。
【発明の効果】
【００２７】
本発明のアルコキシアントラセン化合物は、波長が３７５ｎｍから４２０ｎｍの光を含むエネルギー線に感応し、ラジカル重合開始剤を活性化するラジカル重合増感剤として有用であり、かつ当該化合物は、窒素原子、硫黄原子及びリン原子を含有せず、かつ炭素原子、水素原子及び酸素原子のみからなる環境に優しい安全性の高い化合物であり、本発明のアルコキシアントラセン化合物をラジカル重合増感剤として含むエネルギー線重合性組成物を重合してなる重合物の着色が少ないという効果を有する。
【図面の簡単な説明】
【００２８】
【図１】実施例５および比較例１によって得られた光重合物の透過率測定結果である。ラジカル重合増感剤として本発明のアルコキシアントラセンを用いた場合と従来技術であるイソプロピルチオキサントンを用いた場合の光重合物の透過度を比較したチャートである。
【発明を実施するための形態】
【００２９】
以下、本発明を詳細に記述する。
【００３０】
（化合物）
本発明は、下記一般式（１）で示されるアルコキシアントラセン化合物である。
【００３１】
【化４】
2015183139.tif 000005
【００３２】
一般式（１）において、ｎは１又は２の整数を表し、Ｒは炭素数１〜１２のアルキル基を示し、Ｘは水素原子又は炭素数１〜８のアルキル基のうちのいずれかを示す。
【００３３】
一般式（１）において、ｎ＝２の場合は、下記一般式（２）で表わされる９，１０−ジアルコキシアントラセン化合物となる。
【００３４】
【化５】
2015183139.tif 000006
【００３５】
一般式（２）において、Ｒは炭素数１〜１２のアルキル基を示し、Ｘは水素原子又は炭素数１〜８のアルキル基のうちのいずれかを示す。
【００３６】
さらに、一般式（１）において、ｎ＝１の場合は、下記一般式（３）で表わされる９−アルコキシアントラセン化合物となる。
【００３７】
【化６】
2015183139.tif 000007
【００３８】
一般式（３）において、Ｒは炭素数１〜１２のアルキル基を示し、Ｘは水素原子又は炭素数１〜８のアルキル基のうちのいずれかを示す。
【００３９】
一般式（１）乃至一般式（３）において、Ｒで示されるアルキル基としては、メチル基、エチル基、ｎ−プロピル基、ｉ−プロピル基、ｎ−ブチル基、ｉ−ブチル基、ペンチル基、ヘキシル基、ヘプチル基、オクチル基、２−エチルヘキシル基、ノニル基、デシル基又はドデシル基等が挙げられる。
【００４０】
Ｘで示されるアルキル基としては、直鎖であっても分枝鎖であっても良く、メチル基、エチル基、プロピル基、ブチル基、ペンチル基、ヘキシル基、２−エチルヘキシル基等が挙げられる。
【００４１】
一般式（１）乃至一般式（３）で表される化合物の具体例としては、例えば次の化合物が挙げられる。ｎ＝２であり、Ｘが水素原子である化合物としては、９，１０−ジメトキシアントラセン、９，１０−ジエトキシアントラセン、９，１０−ジプロポキシアントラセン、９，１０−ジブトキシアントラセン、９，１０−ビス（ｎ−ペンチルオキシ）アントラセン、９，１０−ビス（ｉ−ペンチルオキシオキシ）アントラセン、９，１０−ビス（ｎ−ヘキシルオキシ）アントラセン、９，１０−ビス（ｎ−ヘプチルオキシ）アントラセン、９，１０−ビス（ｎ−オクチルオキシ）アントラセン、９，１０−ビス（２−エチルヘキシルオキシ）アントラセン等が挙げられる。
【００４２】
ｎ＝１であり、Ｘが水素原子である化合物としては、９−メトキシアントラセン、９−エトキシアントラセン、９−プロポキシアントラセン、９−ブトキシアントラセン、９−（ｎ−ペンチルオキシ）アントラセン、９−（ｉ−ペンチルオキシオキシ）アントラセン、９−（ｎ−ヘキシルオキシ）アントラセン、９−（ｎ−ヘプチルオキシ）アントラセン、９−（ｎ−オクチルオキシ）アントラセン、９−（２−エチルヘキシルオキシ）アントラセン等が挙げられる。
【００４３】
ｎ＝２であり、Ｘがアルキル基である場合の具体例としては、２−メチル−９，１０−ジメトキシアントラセン、２−メチル−９，１０−ジエトキシアントラセン、２−メチル−９，１０−ジプロポキシアントラセン、２−メチル−９，１０−ジブトキシアントラセン、２−メチル−９，１０−ビス（ｎ−ペンチルオキシ）アントラセン、２−メチル−９，１０−ビス（ｉ−ペンチルオキシオキシ）アントラセン、２−メチル−９，１０−ビス（ｎ−ヘキシルオキシ）アントラセン、２−メチル−９，１０−ビス（ｎ−ヘプチルオキシ）アントラセン、２−メチル−９，１０−ビス（ｎ−オクチルオキシ）アントラセン、２−メチル−９，１０−ビス（２−エチルヘキシルオキシ）アントラセン、２−エチル−９，１０−ジメトキシアントラセン、２−エチル−９，１０−ジエトキシアントラセン、２−エチル−９，１０−ジプロポキシアントラセン、２−エチル−９，１０−ジブトキシアントラセン、２−エチル−９，１０−ビス（ｎ−ペンチルオキシ）アントラセン、２−エチル−９，１０−ビス（ｉ−ペンチルオキシオキシ）アントラセン、２−エチル−９，１０−ビス（ｎ−ヘキシルオキシ）アントラセン、２−エチル−９，１０−ビス（ｎ−ヘプチルオキシ）アントラセン、２−エチル−９，１０−ビス（ｎ−オクチルオキシ）アントラセン、２−エチル−９，１０−ビス（２−エチルヘキシルオキシ）アントラセン等が挙げられる。
【００４４】
ｎ＝１であり、Ｘがアルキル基である場合の具体例としては、２−メチル−９−メトキシアントラセン、２−メチル−９−エトキシアントラセン、２−メチル−９−プロポキシアントラセン、２−メチル−９−ブトキシアントラセン、２−メチル−９−（ｎ−ペンチルオキシ）アントラセン、２−メチル−９−（ｉ−ペンチルオキシオキシ）アントラセン、２−メチル−９−（ｎ−ヘキシルオキシ）アントラセン、２−メチル−９−（ｎ−ヘプチルオキシ）アントラセン、２−メチル−９−（ｎ−オクチルオキシ）アントラセン、２−メチル−９−（２−エチルヘキシルオキシ）アントラセン、２−エチル−９−メトキシアントラセン、２−エチル−９−エトキシアントラセン、２−エチル−９−プロポキシアントラセン、２−エチル−９−ブトキシアントラセン、２−エチル−９−（ｎ−ペンチルオキシ）アントラセン、２−エチル−９−（ｉ−ペンチルオキシオキシ）アントラセン、２−エチル−９−（ｎ−ヘキシルオキシ）アントラセン、２−エチル−９−（ｎ−ヘプチルオキシ）アントラセン、２−エチル−９−（ｎ−オクチルオキシ）アントラセン、２−エチル−９−（２−エチルヘキシルオキシ）アントラセン等が挙げられる。
【００４５】
一般式（１）で示されるアルコキシアントラセン化合物において、Ｘで示される置換基がハロゲン原子の場合もラジカル重合増感剤として使用することができる。その場合のハロゲン原子としては、フッ素原子、塩素原子、臭素原子又はヨウ素原子等が挙げられる。
【００４６】
ｎ＝２であり、Ｘがハロゲン原子である場合の具体例として、２−クロロ−９，１０−ジメトキシアントラセン、２−クロロ−９，１０−ジエトキシアントラセン、２−クロロ−９，１０−ジプロポキシアントラセン、２−クロロ−９，１０−ジブトキシアントラセン、２−クロロ−９，１０−ビス（ｎ−ペンチルオキシ）アントラセン、２−クロロ−９，１０−ビス（ｉ−ペンチルオキシオキシ）アントラセン、２−クロロ−９，１０−ビス（ｎ−ヘキシルオキシ）アントラセン、２−クロロ−９，１０−ビス（ｎ−ヘプチルオキシ）アントラセン、２−クロロ−９，１０−ビス（ｎ−オクチルオキシ）アントラセン、２−クロロ−９，１０−ビス（２−エチルヘキシルオキシ）アントラセン、２−ブロモ−９，１０−ジメトキシアントラセン、２−ブロモ−９，１０−ジエトキシアントラセン、２−ブロモ−９，１０−ジプロポキシアントラセン、２−ブロモ−９，１０−ジブトキシアントラセン、２−ブロモ−９，１０−ビス（ｎ−ペンチルオキシ）アントラセン、２−ブロモ−９，１０−ビス（ｉ−ペンチルオキシオキシ）アントラセン、２−ブロモ−９，１０−ビス（ｎ−ヘキシルオキシ）アントラセン、２−ブロモ−９，１０−ビス（ｎ−ヘプチルオキシ）アントラセン、２−ブロモ−９，１０−ビス（ｎ−オクチルオキシ）アントラセン、２−ブロモ−９，１０−ビス（２−エチルヘキシルオキシ）アントラセン等が挙げられる。
【００４７】
ｎ＝１であり、Ｘがハロゲン原子である場合の具体例としては、２−クロロ−９−メトキシアントラセン、２−クロロ−９−エトキシアントラセン、２−クロロ−９−プロポキシアントラセン、２−クロロ−９−ブトキシアントラセン、２−クロロ−９−（ｎ−ペンチルオキシ）アントラセン、２−クロロ−９−（ｉ−ペンチルオキシオキシ）アントラセン、２−クロロ−９−（ｎ−ヘキシルオキシ）アントラセン、２−クロロ−９−（ｎ−ヘプチルオキシ）アントラセン、２−クロロ−９−（ｎ−オクチルオキシ）アントラセン、２−クロロ−９−（２−エチルヘキシルオキシ）アントラセン、２−ブロモ−９−メトキシアントラセン、２−ブロモ−９−エトキシアントラセン、２−ブロモ−９−プロポキシアントラセン、２−ブロモ−９−ブトキシアントラセン、２−ブロモ−９−（ｎ−ペンチルオキシ）アントラセン、２−エチル−９−（ｉ−ペンチルオキシオキシ）アントラセン、２−ブロモ−９−（ｎ−ヘキシルオキシ）アントラセン、２−ブロモ−９−（ｎ−ヘプチルオキシ）アントラセン、２−ブロモ−９−（ｎ−オクチルオキシ）アントラセン、２−ブロモ−９−（２−エチルヘキシルオキシ）アントラセン等が挙げられる。
【００４８】
これら例示した化合物の中でも、製造の容易さと性能の高さから、特に、９，１０−ジエトキシアントラセン、９，１０−ジプロポキシアントラセン、９，１０−ジブトキシアントラセンが好ましい。
【００４９】
（エネルギー線重合性組成物）
本発明の一般式（１）で示されるアルコキシアントラセン化合物はラジカル重合反応においてラジカル重合増感剤として作用する。当該ラジカル重合増感剤とラジカル重合開始剤及びラジカル重合性化合物とを混合することにより、エネルギー線重合性組成物とすることができる。当該エネルギー線重合性組成物は、中心波長が３９５ｎｍの紫外ＬＥＤ光を照射することにより、容易に光重合させることができる。
【００５０】
本発明で用いるラジカル重合開始剤としては、中心波長が３９５ｎｍの紫外ＬＥＤ光に対する吸光係数が小さいベンジルメチルケタール系、α−ヒドロキシアルキルフェノン系重合開始剤、α−アミノアルキルフェノン系等のラジカル重合開始剤等が挙げられる。具体的な化合物としては、ベンジルメチルケタール系ラジカル重合開始剤としては、２，２−ジメトキシ−１，２−ジフェニルエタン−１−オン（商品名「イルガキュア６５１」ビーエーエスエフ社製）が挙げられる。α−ヒドロキシアルキルフェノン系のラジカル重合開始剤としては、１−ヒドロキシシクロヘキシルフェニルケトン（商品名「イルガキュア１８４」ビーエーエスエフ社製）、２−ヒドロキシ−２−メチル−１−フェニルプロパン−１−オン（商品名「ダロキュア１１７３」ビーエーエスエフ社製）、１−［４−（２−ヒドロキシエトキシ）−フェニル］−２−ヒドロキシ−２−メチル−１−プロパン−１−オン（商品名「イルガキュア２９５９」ビーエーエスエフ社製）、２−ヒドロキシ−１−｛４−［４−（２−ヒドロキシ−２−メチルプロピオニル）−ベンジル］フェニル｝−２−メチル−１−オン（商品名「イルガキュア１２７」ビーエーエスエフ社製）等が挙げられる。α−アミノアルキルフェノン系のラジカル重合開始剤としては、２−メチル−１−（４−メチルチオフェニル）−２−モルフォリノプロパン−１−オン（商品名「イルガキュア９０７」ビーエーエスエフ社製）、２−ベンジル−２−ジメチルアミノ−１−（４−モルフォリノフェニル）−ブタノン−１（商品名「イルガキュア３６９」ビーエーエスエフ社製）等が挙げられる。アセトフェノン系のラジカル重合開始剤としては、アセトフェノン、２−ヒドロキシ−２−フェニルアセトフェノン、２−エトキシ−２−フェニルアセトフェノン、２−メトキシ−２−フェニルアセトフェノン、２−イソプロポキシ−２−フェニルアセトフェノン、２−イソブトキシ−２−フェニルアセトフェノン等が挙げられる。ベンジル系のラジカル重合開始剤としては、ベンジル、４，４’−ジメトキシベンジル、アントラキノン系の２−エチルアントラキノン、２−ｔ−ブチルアントラキノン、アミノアルキルフェノン系等が挙げられる。
【００５１】
ラジカル重合開始剤に対する本発明のラジカル重合増感剤の添加量は、０．０１重量倍以上、１０重量倍未満、より好ましくは０．０５重量倍以上、１．０重量倍未満である。０．０１重量倍未満であれば、増感剤の効果が乏しく、また、１０重量倍以上加えても性能はそれ以上には上がらないので添加する意味がない。
【００５２】
本発明のラジカル重合増感剤の作用機構は明らかでないが、紫外領域の光を吸収してアルコキシアントラセン化合物が励起され、当該励起種がラジカル重合開始剤にエネルギーを与え、ラジカル重合開始剤の開裂によりラジカル種の発生を促進するためと考えられる。
【００５３】
本発明で用いるラジカル重合性化合物としては、例えば、スチレン、ｐ−ヒドロキシスチレン、酢酸ビニル、アクリル酸、メタクリル酸、アクリロニトリル、メタクリロニトリル、アクリルアミド、アクリル酸エステル、メタクリル酸エステル等又はこれらのオリゴマー等が挙げられる。
【００５４】
ラジカル重合性化合物の中でも、アクリル酸エステル、メタクリル酸エステルが好ましく、特に、二官能アクリレート、三官能アクリレートなどの多官能アクリレートが好ましい。
【００５５】
アクリル酸エステルとしては、次の具体例が挙げられる。まず、二官能アクリレートとしては、エトキシ化ビスフェノールＡジアクリレート、９，９−ビス［４−（２−アクリロイルオキシエトキシ）フェニル］フルオレン、トリシクロデカンジメタノールジアクリレート、１，１０−デカンジオールジアクリレート、１，９−ノナンジオールジアクリレート、ジプロピレングリコールジアクリレート、トリプロピレングリコールジアクリレート、１，３−ブチレングリコールジアクリレート、１，４−ブタンジオールジアクリレート、ジエチレングリコールジアクリレート、１，６−ヘキサンジオールジアクリレート、テトラエチレングリコールジアクリレート、トリエチレングリコールジアクリレート、トリプロピレングリコールジアクリレート、エトキシ化（３）ビスフェノールＡジアクリレート、アルコキシ化ネオペンチルグリコールジアクリレート等が挙げられる。
【００５６】
二官能以上の多官能アクリレートとしては、エトキシ化イソシアヌル酸トリアクリレート、ε−カプロラクトン変性トリス−（２−アクリロイルオキシエチル）イソシアヌレート、ペンタエリスリトールトリアクリレート、トリメチロールプロパントリアクリレート、ジトリメチロールプロパンテトラアクリレート、エトキシ化ペンタエリスリトールテトラアクリレート、ペンタエリスリトールテトラアクリレート、ジペンタエリスリトールヘキサアクリレート、トリス（２−ヒドロキシエチル）イソシアヌレートトリアクリレート、エトキシ化トリメチロールプロパントリアクリレート、ペンタエリスリトールトリアクリレート、ペンタエリスリトールテトラアクリレート、ジトリメチロールプロパンテトラアクリレート、ジペンタエリスリトールペンタアクリレート等が挙げられる。また、エポキシアクリレート、ウレタンアクリレート、ポリエステルアクリレート、ポリブタジエンアクリレート、ポリオールアクリレート、ポリエーテルアクリレート、シリコーン樹脂アクリレート、イミドアクリレート等も使用可能である。
【００５７】
同様に、メタアクリレート化合物としては、二官能メタアクリレートとして、エチレングリコールジメタアクリレート、ジエチレングリコールジメタアクリレート、トリエチレングリコールジメタアクリレート、エトキシ化ビスフェノールＡジメタアクリレート、トリシクロデカンジメタノールジメタアクリレート、１，６−ヘキサンジオールジメタアクリレート、１，９−ノナンジオールジメタアクリレート、ネオペンチルグリコールジメタアクリレート、グリセリンジメタアクリレート、テトラエチレングリコールジメタアクリレート、ポリエチレングリコールジメタアクリレート、１，４−ブタンジオールジメタアクリレート、ジエチレングリコールジメタアクリレート、１，３−ブチレンジオールジメタアクリレート、エトキシ化ビスフェノールＡジメタアクリレート等が挙げられる。二官能以上の多官能メタアクリレートとしては、トリメチロールプロパントリメタアクリレート等が挙げられる。
【００５８】
これらのラジカル重合性化合物は、単独で用いても、二種以上組み合わせて用いてもよい。
【００５９】
本発明のラジカル重合開始剤及びラジカル重合増感剤の合計した添加量は、ラジカル重合性化合物に対して０．０１重量％以上３．０重量％未満、好ましくは０．０５重量％以上１．０重量％未満である。ラジカル重合開始剤及びラジカル重合増感剤の合計した添加量が０．０１重量％未満だと、光重合速度が遅くなる恐れがあり、一方、ラジカル重合開始剤及びラジカル重合増感剤の合計した添加量が３．０重量％以上だと、光重合物の物性が悪化する恐れがあるため好ましくない。
【００６０】
（重合方法）
本発明のエネルギー線重合性組成物の重合はフィルム状で行うこともできるし、塊状に重合させることもできる。フィルム状に重合させる場合は、当該エネルギー線重合性組成物を液状にし、例えばポリエステルフィルムまたはタックフィルムなどの基材上に、例えばバーコーターなどを用いてエネルギー線重合性組成物を塗布し、波長が３７５ｎｍから４２０ｎｍの光を含むエネルギー線を照射して硬化させることにより行う。
【００６１】
（塗布）
フィルム状に重合させる場合に用いられる基材としてはフィルム、紙、アルミ箔、金属等が主に用いられるが特に限定されない。基材としてのフィルムに用いられる素材としてはポリエステル、トリアセチルセルロース（ＴＡＣ）、ポリビニルアルコール（ＰＶＡ）等が用いられる。当該基材フィルムの膜厚は通常１００μｍ未満の膜厚のものを使用する。エネルギー線重合性組成物を塗布して得られる塗膜の膜厚を調整するために使用するバーコーターは特に指定しないが、膜厚が１μｍ以上１００μｍ未満に調整できるバーコーターを使用する。一方、スピンコーティング法やスクリーン印刷法により、さらに薄い膜厚あるいは厚い膜厚にして塗布することもできる。
【００６２】
（雰囲気）
また、フィルム状に重合させるときは、酸素存在下では酸素阻害のためフィルム表面のべたつきがなかなか取れず、ラジカル重合開始剤の大量添加が必要となる。よって酸素非存在下で重合させることが望ましい。そのような重合方法としては、窒素ガス、ヘリウムガス等の不活性ガス雰囲気で行うことが挙げられる。また、タックフィルムまたはポリエチレンフィルム等で塗布した組成物を覆った後に、ラジカル重合させる方法も有効である。
【００６３】
（照射源）
このようにして調製したエネルギー線重合性組成物からなる塗膜に、波長が３７５ｎｍから４２０ｎｍまでの範囲の光を含むエネルギー線を１〜２０００ｍＷ／ｃｍ２程度の強さで光照射することにより、光重合物を得ることができる。用いる照射源としては３９５ｎｍの光を中心波長とする紫外ＬＥＤ、３８５ｎｍ光を中心波長とする紫外ＬＥＤ及び３７５ｎｍの光を中心波長とする紫外ＬＥＤが好ましいが、波長が３７５ｎｍから４２０ｎｍの間に発光スペクトルをもつランプであれば使用可能であり、フュージョン社製のＤ−バルブ、Ｖ−バルブ等の無電極ランプや、キセノンランプ、ブラックライト、超高圧水銀ランプ、メタルハライドランプ及びガリウムドープドランプ等も使用可能である。また、太陽光によっても硬化させることもできる。
【００６４】
（タック・フリー・テスト）
本発明のエネルギー線重合性組成物が光重合したかどうかを判定する方法としては、タック・フリー・テスト（指触テスト）を用いた。すなわち、エネルギー線重合性組成物に光を照射すると、重合により硬化して組成物のタック（べたつき）がなくなるため、光を照射してからタック（べたつき）がなくなるまでの時間（タックフリータイム）を測定することにより、光硬化時間を測定した。
【実施例】
【００６５】
以下、本発明を実施例に基づいて詳細に説明するが、本発明はその趣旨を超えない限り、以下の記載例に限定されるものではない。特記しない限り、すべての部および百分率は重量部、重量％である。
【００６６】
（実施例１）９，１０−ジブトキシアントラセンをラジカル重合増感剤とするエネルギー線重合性組成物の光硬化速度評価実験（ラジカル重合開始剤として２−ヒドロキシ−２−メチル−１−フェニルプロパン−１−オン（ダロキュア１１７３）を使用した例）
ラジカル重合性化合物として、トリメチロールプロパントリアクリレート１００重量部、ラジカル重合開始剤として、２−ヒドロキシ−２−メチル−１−フェニルプロパン−１−オン０．７重量部、及び９，１０−ジブトキシアントラセンをラジカル重合増感剤として、ラジカル重合開始剤に対し、所定重量部添加してエネルギー線重合性組成物を調製した。次に、ポリエステルフィルム（東レ製ルミラー、膜厚１００μｍ、ルミラーは東レ株式会社の登録商標）上に調製したエネルギー線重合性組成物を膜厚が１５μｍとなるようにバーコーターを使用して塗布した。塗布後、この塗布膜をタックフィルムで覆い、ついで空気雰囲気下、紫外ＬＥＤ（ＰｈｏｓｅｏｎＴｅｃｈｎｏｌｏｇｙ社製ＲＸ−Ｆｉｒｅｆｌｙ、中心波長３９５ｎｍ、照射強度１．０Ｗ／ｃｍ２）を用いて一定時間光照射し光重合により硬化させた。硬化に要した時間をタックフリータイムとした。９，１０−ジブトキシアントラセン添加量とタックフリータイムの結果を表１にまとめた。
【００６７】
【表１】
2015183139.tif 000008
【００６８】
（実施例２）９，１０−ジブトキシアントラセンをラジカル重合増感剤とするエネルギー線重合性組成物の光硬化速度評価実験（ラジカル重合開始剤として１−ヒドロキシシクロヘキシルフェニルケトン（イルガキュア１８４）を使用した例）
ラジカル重合性化合物として、トリメチロールプロパントリアクリレート１００重量部、ラジカル重合開始剤として、１−ヒドロキシシクロヘキシルフェニルケトン１．０重量部を使用する以外は実施例１と同様の方法により、エネルギー線重合性組成物を調製した。次に、ポリエステルフィルム（東レ製ルミラー膜厚１００μｍ、ルミラーは東レ株式会社の登録商標）上に調製した組成物を膜厚が１２μｍとなるようにバーコーターを使用して塗布した。塗布後、この塗布膜をタックフィルムで覆い、ついで空気雰囲気下、紫外ＬＥＤ（ＰｈｏｓｅｏｎＴｅｃｈｎｏｌｏｇｙ社製ＲＸ−Ｆｉｒｅｆｌｙ、中心波長３９５ｎｍ、照射強度１．０Ｗ／ｃｍ２）を用いて一定時間光照射し硬化させた。硬化に要した時間をタックフリータイムとした。９，１０−ジブトキシアントラセンの添加量とタックフリータイムの結果を表２にまとめた。
【００６９】
【表２】
2015183139.tif 000009
【００７０】
（実施例３）９，１０−ジブトキシアントラセンをラジカル重合増感剤とするエネルギー線重合性組成物の光硬化速度評価実験（ラジカル重合開始剤として２−メチル−１−（４−メチルチオフェニル）−２−モルフォリノプロパン−１−オン（イルガキュア９０７）を使用した例）
ラジカル重合性化合物として、トリメチロールプロパントリアクリレート１００重量部、ラジカル重合開始剤として、２−メチル−１−（４−メチルチオフェニル）−２−モルフォリノプロパン−１−オン０．１重量部を使用する以外は実施例１と同様の方法により、エネルギー線重合性組成物を調製した。次に、ポリエステルフィルム（東レ製ルミラー膜厚１００μｍ、ルミラーは東レ株式会社の登録商標）上に調製した組成物を膜厚が２０μｍとなるようにバーコーターを使用して塗布した。塗布後、この塗布膜をタックフィルムで覆い、ついで空気雰囲気下、紫外ＬＥＤ（ＰｈｏｓｅｏｎＴｅｃｈｎｏｌｏｇｙ社製ＲＸ−Ｆｉｒｅｆｌｙ、中心波長３９５ｎｍ、照射強度１．０Ｗ／ｃｍ２）を一定時間光照射し硬化させた。硬化に要した時間をタックフリータイムとした。９，１０−ジブトキシアントラセンの添加量とタックフリータイムの結果を表３にまとめた。
【００７１】
【表３】
2015183139.tif 000010
【００７２】
（実施例４）９−エトキシアントラセンをラジカル重合増感剤とするエネルギー線重合性組成物の光硬化速度評価実験（ラジカル硬化開始剤として２−ヒドロキシ−２−メチル−１−フェニルプロパン−１−オン（ダロキュア１１７３）を使用した例）
９，１０−ジブトキシアントラセンを９−エトキシアントラセンに代えたこと以外は、実施例１と全く同様にしてエネルギー線重合性組成物を調製し、塗布後同様の条件で紫外ＬＥＤ光を照射した。タックフリータイムを求めた。９−エトキシアントラセンの添加量とタックフリータイムの結果を表４にまとめた。
【００７３】
【表４】
2015183139.tif 000011
【００７４】
（実施例５）光重合物の透過率測定
実施例１と同様にしてエネルギー線重合性組成物を調製し、紫外ＬＥＤ（ＰｈｏｓｅｏｎＴｅｃｈｎｏｌｏｇｙ社製ＲＸ−Ｆｉｒｅｆｌｙ、中心波長３９５ｎｍ、照射強度１．０Ｗ／ｃｍ２）を用いて１分照射した。得られた光重合物のＵＶスペクトルの透過率を測定した。その結果を図１に示す。
【００７５】
（比較例１）光重合物の透過率測定
ラジカル重合増感剤として、９，１０−ジブトキシアントラセンの代わりにイソプロピルチオキサントンを用いること以外は実施例１と同様にしてエネルギー線重合性組成物を調製し、紫外ＬＥＤ（ＰｈｏｓｅｏｎＴｅｃｈｎｏｌｏｇｙ社製ＲＸ−Ｆｉｒｅｆｌｙ、中心波長３９５ｎｍ、照射強度１．０Ｗ／ｃｍ２）を用いて１分照射した。得られた硬化物のＵＶスペクトルの透過率を測定した。その結果を図１に示す。
【００７６】
実施例の結果から次のことが明らかである。すなわち、実施例１から４及びその結果を示した表１から４より、本発明のアルコキシアントラセン化合物を添加することによりタックフリータイムが短くなることから、本発明のアルコキシアントラセン化合物がラジカル重合増感剤として有効であることがわかる。また、実施例５および比較例１とその結果を示した図１より、本発明のアルコキシアントラセン化合物をラジカル重合増感剤として含有するエネルギー線重合性組成物を光重合した重合物は、従来用いられているイソプロピルチオキサントンをラジカル重合増感剤として用いたものに比べ、３５０ｎｍから４００ｎｍの波長範囲での透過度が高く、着色が少ないことがわかる。
【図１】
2015183139.tif 000016